또 , 본 발명 의 소성가공 에 의해 수득 된 마그네슘 합금 소성가공 부재 는 내 크리프 성 이 우수 하 고 , 473 K 에서 의 인장 강도 가 150 MPa 이상 , 423 K , 50 MPa 에서 의 크리프 속도 가 1 × 10 - 3 %/ h 이 하인 내 크리프 성 을 가지 고 있 어 , 엔진오일 의 온도 인 423 K 에서 의 내 크리프 성 이 필요 한 자동차 엔진 부품 등 으로 사용 되 고 있 는 알루미늄 ( ADC 12 ) 합금 수준 이 다 .